(57)【特許請求の範囲】
【請求項１】
基板上に第１のワイヤを介して第１の半導体素子を電気的に接続する第１のダイボンド工程と、
前記第１の半導体素子の面積よりも大きい第２の半導体素子の片面に、１００℃における０．１秒後のずり応力緩和率が４０〜８５％であるフィルム状接着剤を貼付するラミネート工程と、
前記フィルム状接着剤が貼付された第２の半導体素子を、前記フィルム状接着剤が前記第１の半導体素子を覆うように載置し、前記フィルム状接着剤を圧着することで、前記第１のワイヤ及び前記第１の半導体素子を前記フィルム状接着剤に埋め込む第２のダイボンド工程と、
を備える、半導体装置の製造方法。
【請求項２】
前記フィルム状接着剤の、１２０℃におけるずり粘度が５０００Ｐａ・ｓ以下である、請求項１に記載の製造方法。
【請求項３】
前記フィルム状接着剤が、アクリル樹脂及びエポキシ樹脂を含む、請求項１又は２に記載の製造方法。
【請求項４】
前記フィルム状接着剤が、無機フィラー及び有機フィラーの少なくとも一方を含む、請求項１〜３のいずれか一項に記載の製造方法。
【請求項５】
基板上に第１のワイヤを介して第１の半導体素子が電気的に接続されると共に、前記第１の半導体素子上に、前記第１の半導体素子の面積よりも大きい第２の半導体素子が圧着されてなる半導体装置において、前記第２の半導体素子を圧着すると共に、前記第１のワイヤ及び前記第１の半導体素子を埋め込むために用いられる、１００℃における０．１秒後のずり応力緩和率が４０〜８５％である、フィルム状接着剤。
【請求項６】
１２０℃におけるずり粘度が５０００Ｐａ・ｓ以下である、請求項５に記載のフィルム状接着剤。
【請求項７】
アクリル樹脂及びエポキシ樹脂を含む、請求項５又は６に記載のフィルム状接着剤。
【請求項８】
無機フィラー及び有機フィラーの少なくとも一方を含む、請求項５〜７のいずれか一項に記載のフィルム状接着剤。
【発明の詳細な説明】
【技術分野】
【０００１】
本発明は半導体装置の製造方法、及びフィルム状接着剤に関する。
【背景技術】
【０００２】
半導体装置における基板の配線、半導体チップに付設されたワイヤ等による凹凸を充填可能な、ワイヤ埋込型の半導体装置を得ることができる接着シートが知られている（例えば、特許文献１及び２）。当該接着シートは、凹凸充填時において高い流動性を発現するべく、熱硬化性成分を主成分として含有している。【０００３】
近年、このようなワイヤ埋込型の半導体装置の動作の高速化が重要視されている。従来は積層された半導体素子の最上段に、半導体装置の動作を制御するコントローラチップが配置されていたが、動作の高速化を実現するため、最下段にコントローラチップを配置した半導体装置のパッケージ技術が開発されている。このようなパッケージの１つの形態として、多段に積層した半導体素子のうち、２段目の半導体素子を圧着する際に使用するフィルム状接着剤を分厚くし、当該フィルム状接着剤内部にコントローラチップを埋め込むパッケージが注目を集めている。このような用途に使用されるフィルム状接着剤には、コントローラチップ、コントローラチップに接続されているワイヤ、基板表面の凹凸起因の段差等を埋め込むことのできる高い流動性が必要となる。
【先行技術文献】
【特許文献】
【０００４】
【特許文献１】国際公開第２００５／１０３１８０号
【特許文献２】特開２００９−１２０８３０号公報
【発明の概要】
【発明が解決しようとする課題】
【０００５】
しかしながら、特許文献１及び２に記載の接着シートのように、埋込性を確保するべく単に硬化前の流動性が高いことを特徴とする接着シートを用いると、圧着時に接着シートの一部が半導体素子の圧着面端部からはみ出すブリードという現象が起こる虞がある。ブリードが発生すると、半導体素子自身及び周辺回路を汚染するという問題がある。【０００６】
そこで、本発明は、圧着時のブリードを抑制しつつ、接続信頼性に優れる半導体装置を得ることが可能な、半導体装置の製造方法を提供することを目的とする。本発明はまた、当該製造方法に用いられるフィルム状接着剤を提供することを目的とする。
【課題を解決するための手段】
【０００７】
本発明は、基板上に第１のワイヤを介して第１の半導体素子を電気的に接続する第１のダイボンド工程と、第１の半導体素子の面積よりも大きい第２の半導体素子の片面に、１００℃における０．１秒後のずり応力緩和率が４０〜８５％であるフィルム状接着剤を貼付するラミネート工程と、フィルム状接着剤が貼付された第２の半導体素子を、フィルム状接着剤が第１の半導体素子を覆うように載置し、フィルム状接着剤を圧着することで、第１のワイヤ及び第１の半導体素子をフィルム状接着剤に埋め込む第２のダイボンド工程と、を備える、半導体装置の製造方法を提供する。【０００８】
本発明によれば、圧着時のブリードを抑制しつつ、接続信頼性に優れる半導体装置を得ることが可能である。より具体的には、１００℃における０．１秒後のずり応力緩和率が４０％以上であるフィルム状接着剤を用いることで、ワイヤ、半導体素子等の形状に追従することができ、埋込性を確保することが可能となる。また、ずり応力緩和率が８５％以下であるフィルム状接着剤を用いることで、圧着時にフィルム形状を留めておくことができ、ブリードを抑制することが可能となる。【０００９】
本発明において、１００℃における０．１秒後のずり応力緩和率とは、フィルム状接着剤を室温から１００℃まで昇温した後、１０％の歪を与えて０．１秒経過後に測定されるずり応力を、初期応力で規格化して得られるものである。昇温速度は、使用する測定装置のスペックにも依存するが、１０〜６０℃／分の範囲で適宜設定することができる。ずり応力緩和率の測定には動的粘弾性測定装置を用いることができる。なお、ずり応力緩和率がＸ％であるとは、初期応力（歪を与えた直後の応力）を１００％としたとき、Ｘ％の応力が経過時間と共に緩和されることを意味する。このため、１００−ずり応力緩和率（％）＝ずり応力残存率（％）である。【００１０】
本発明において、フィルム状接着剤の、１２０℃におけるずり粘度が５０００Ｐａ・ｓ以下であることが好ましい。これにより、良好な埋め込み性を得易くなる。【００１１】
本発明において、フィルム状接着剤が、アクリル樹脂及びエポキシ樹脂を含むことが好ましい。熱可塑性成分と熱硬化成分とを併用することにより、良好な埋め込み性と熱硬化性を得易くなる。【００１２】
本発明において、フィルム状接着剤が、無機フィラー及び有機フィラーの少なくとも一方を含むことが好ましい。これにより、フィルム状接着剤の取り扱い性等が向上する。【００１３】
本発明は、また、基板上に第１のワイヤを介して第１の半導体素子が電気的に接続されると共に、第１の半導体素子上に、第１の半導体素子の面積よりも大きい第２の半導体素子が圧着されてなる半導体装置において、第２の半導体素子を圧着すると共に、第１のワイヤ及び第１の半導体素子を埋め込むために用いられる、１００℃における０．１秒後のずり応力緩和率が４０〜８５％である、フィルム状接着剤を提供する。本発明のフィルム状接着剤を用いることで、圧着時のブリードを抑制しつつ、接続信頼性に優れる半導体装置を得ることが可能である。【００１４】
本発明のフィルム状接着剤において、１２０℃におけるずり粘度が５０００Ｐａ・ｓ以下であることが好ましい。【００１５】
本発明のフィルム状接着剤は、アクリル樹脂及びエポキシ樹脂を含むことが好ましい。【００１６】
本発明のフィルム状接着剤は、無機フィラー及び有機フィラーの少なくとも一方を含むことが好ましい。
【発明の効果】
【００１７】
本発明によれば、圧着時のブリードを抑制しつつ、接続信頼性に優れる半導体装置を得ることが可能な、半導体装置の製造方法を提供することができる。また、本発明によれば、当該製造方法に用いられるフィルム状接着剤を提供することができる。
【図面の簡単な説明】
【００１８】
【図１】本発明の実施形態に係るフィルム状接着剤を示す図である。
【図２】接着シートを示す図である。
【図３】他の接着シートを示す図である。
【図４】他の接着シートを示す図である。
【図５】他の接着シートを示す図である。
【図６】半導体装置を示す図である。
【図７】本発明の実施形態に係る半導体装置の製造方法を示す図である。
【図８】図７の後続の工程を示す図である。
【図９】図８の後続の工程を示す図である。
【図１０】図９の後続の工程を示す図である。
【図１１】図１０の後続の工程を示す図である。
【発明を実施するための形態】
【００１９】
以下、図面を参照しながら本発明の好適な実施形態について詳細に説明する。以下の説明では、同一又は相当部分には同一符号を付し、重複する説明は省略する。また、上下左右等の位置関係は、特に断らない限り、図面に示す位置関係に基づくものとする。さらに、図面の寸法比率は図示の比率に限られるものではない。なお、本明細書における「（メタ）アクリル」とは、「アクリル」及びそれに対応する「メタクリル」を意味する。
【００２０】
（フィルム状接着剤）
図１は、本実施形態に係るフィルム状接着剤１０を模式的に示す断面図である。フィルム状接着剤１０は、熱硬化性であり、半硬化（Ｂステージ）状態を経て、硬化処理後に完全硬化物（Ｃステージ）状態となり得る接着剤組成物をフィルム状に成形してなるものである。
【００２１】
フィルム状接着剤１０は、１００℃における０．１秒後のずり応力緩和率が４０〜８５％である。ブリードを抑制しつつ、接続信頼性に優れる半導体装置をより得易くなるという観点から、ずり応力緩和率は５０〜８０％であることが好ましく、６０〜７０％であることがより好ましい。なお、ずり応力緩和率は、後述のとおり（ａ）〜（ｆ）成分の種類及び量を調整することにより、調整することが可能である。
【００２２】
フィルム状接着剤１０は、１２０℃におけるずり粘度が５０００Ｐａ・ｓ以下であることが好ましい。良好な埋め込み性をより得易くなるという観点から、ずり粘度は３０００Ｐａ・ｓ以下であることがより好ましい。ずり粘度の下限は特に限定されないが、過度な流動性を抑制するという観点から２００Ｐａ・ｓとすることができる。ずり粘度は、例えば動的粘弾性測定装置を用いて測定することができる。
【００２３】
フィルム状接着剤１０の含有成分は特に限定されないが、例えば、（ａ）熱硬化性成分、（ｂ）熱可塑性成分、（ｃ）無機フィラー、（ｄ）有機フィラー、（ｅ）硬化促進剤、（ｆ）その他の成分、等を含むことができる。これら（ａ）〜（ｆ）成分の種類及び量を調整することにより、フィルム状接着剤１０の特性を調整することができる。
【００２４】
（ａ）熱硬化性成分
熱硬化性成分としては熱硬化性樹脂が挙げられる。特に、半導体素子を実装する場合に要求される耐熱性及び耐湿性の観点から、熱硬化性成分としてエポキシ樹脂、フェノール樹脂等が好ましい。
【００２５】
例えばエポキシ樹脂としては、芳香環含有エポキシ樹脂、複素環含有エポキシ樹脂、脂環式エポキシ樹脂等の、一般に知られているエポキシ樹脂を用いることができる。また、エポキシ樹脂は多官能エポキシ樹脂であってもよい。エポキシ樹脂としては、具体的には、例えば、ビスフェノールＡ型エポキシ樹脂、ビスフェノールＦ型エポキシ樹脂、ビスフェノールＥ型エポキシ樹脂、これらのビスフェノール型エポキシ樹脂を変性させた二官能エポキシ樹脂、クレゾールノボラック型エポキシ樹脂、ビスフェノールＡノボラック型エポキシ樹脂、フルオレン変性エポキシ樹脂、トリフェニルメタン型エポキシ樹脂、ビフェニル型エポキシ樹脂、グリシジルアミン型エポキシ樹脂、ナフタレン変性エポキシ樹脂等を用いることができる。
【００２６】
エポキシ樹脂としては、例えば、ダイセル株式会社製のＣｅｌｌｏｘｉｄｅシリーズ、新日化エポキシ製造株式会社製のＹＤＦシリーズ及びＹＤＣＮシリーズ、ＤＩＣ株式会社製のＨＰ−７０００Ｌ、株式会社プリンテック製のＶＧ−３１０１Ｌ等が挙げられる。
【００２７】
また、フェノール樹脂としては、例えば、ノボラック型フェノール樹脂、ザイロック型フェノール樹脂、ビフェニル型フェノール樹脂、トリフェニルメタン型フェノール樹脂、フェノール環上の水素をアリール基で置換した変性フェノール樹脂等が挙げられる。なお、フェノール樹脂としては、耐熱性の観点から、８５℃、８５％ＲＨの恒温恒湿槽に４８時間投入後の吸水率が２質量％以下で、熱重量分析計（ＴＧＡ）で測定した３５０℃での加熱質量減少率（昇温速度：５℃／ｍｉｎ、雰囲気：窒素）が５質量％未満のものが好ましい。
【００２８】
フェノール樹脂としては、例えば、エア・ウォーター株式会社製のＨＥシリーズ、群栄化学工業株式会社製のレヂトップシリーズ等が挙げられる。
【００２９】
（ａ）熱硬化性成分としてエポキシ樹脂及びフェノール樹脂を併用する場合、エポキシ樹脂及びフェノール樹脂の配合比は、それぞれエポキシ当量と水酸基当量の当量比で０．７０／０．３０〜０．３０／０．７０となるのが好ましく、０．６５／０．３５〜０．３５／０．６５となるのがより好ましく、０．６０／０．４０〜０．４０／０．６０となるのがさらに好ましく、０．６０／０．４０〜０．５０／０．５０となるのが特に好ましい。配合比が上記範囲内であることで、優れた硬化性、流動性等を有するフィルム状接着剤１０が得易くなる。
【００３０】
なお、硬化後における半導体装置の反りを抑制するという観点から、硬化速度の異なる熱硬化性樹脂を組み合わせることが好ましい。具体的には、上記に例示したエポキシ樹脂及びフェノール樹脂のうち、例えば（ａ１）軟化点が６０℃以下又は常温で液体であるもの（硬化して接着作用を有するものであれば特に限定されない）と、（ａ２）軟化点が６０℃超（常温で固体）であるものと、を組み合わせて用いることが好ましい。なお、ここでいう常温とは５〜３５℃を意味する。
【００３１】
（ａ１）成分の含有量は、（ａ）成分の全質量を基準として１０〜５０質量％であることが好ましく、２０〜４０質量％であることがより好ましい。これにより、埋め込み性と、ダイシング、ピックアップ等のプロセス適性とを両立し易くなる。
【００３２】
（ａ２）成分の含有量は、（ａ）成分の全質量を基準として１０質量％以上であることが好ましく、１５質量％以上であることがより好ましい。これにより、製膜性、流動性、応力緩和性等を調整し易くなる。なお、（ａ２）成分の含有量の上限は特に限定されないが、（ａ）成分の全質量を基準として９０質量％とすることができる。
【００３３】
なお、（ａ）成分として脂環式エポキシ樹脂を用いることで、ずり応力緩和率を所望の範囲に調整し易くなる。脂環式エポキシ樹脂を用いる場合、その含有量の目安は、（ａ）成分の全質量を基準として３０〜１００質量％とすることができる（すなわち、（ａ）成分の全量が脂環式エポキシ樹脂であっても良い）。
【００３４】
（ａ）成分の重量平均分子量は、２００〜５０００であることが好ましい。これにより、ずり応力緩和率を所望の範囲に調整し易くなる。
【００３５】
（ｂ）熱可塑性成分
（ｂ）熱可塑性成分としては、架橋性官能基を有するモノマー比率が高く分子量が低い熱可塑性成分と、架橋性官能基を有するモノマー比率が低く分子量が高い熱可塑性成分との併用が好ましい。特に後者の熱可塑性成分が一定量以上含まれることが好ましい。
【００３６】
（ｂ）成分としては、熱可塑性樹脂であるアクリル樹脂（アクリル系樹脂）が好ましく、さらに、ガラス転移温度Ｔｇが−５０℃〜５０℃であり、グリシジルアクリレート、グリシジルメタクリレート等のエポキシ基又はグリシジル基を架橋性官能基として有する官能性モノマーを重合して得られる、エポキシ基含有（メタ）アクリル共重合体等のアクリル樹脂がより好ましい。
【００３７】
このようなアクリル樹脂として、エポキシ基含有（メタ）アクリル酸エステル共重合体、エポキシ基含有アクリルゴム等を使用することができ、エポキシ基含有アクリルゴムがより好ましい。エポキシ基含有アクリルゴムは、アクリル酸エステルを主成分とし、主として、ブチルアクリレートとアクリロニトリル等の共重合体、エチルアクリレートとアクリロニトリル等の共重合体等からなる、エポキシ基を有しているアクリルゴムである。
【００３８】
なお、（ｂ）成分の架橋性官能基としては、エポキシ基の他、アルコール性又はフェノール性水酸基、カルボキシル基等の架橋性官能基が挙げられる。
【００３９】
（ｂ）成分において、高い接着力が発現し易く、また１５０℃／１時間加熱後の引張弾性率を低くし易い観点から、架橋性官能基を有するモノマー単位はモノマー単位全量に対し５〜１５モル％であることが好ましく、５〜１０モル％がより好ましい。
【００４０】
（ｂ）成分の重量平均分子量は、２０万〜１００万であることが好ましく、５０万〜１００万であることがより好ましい。これにより、ずり応力緩和率を所望の範囲に調整し易くなる。また、特に（ｂ）成分の重量平均分子量が５０万以上であると成膜性を向上させる効果が一段と良好になる。（ｂ）成分の重量平均分子量が１００万以下であると、未硬化状態のフィルム状接着剤１０のずり粘度を低減し易くなるため、埋込性がより良好になる。また、未硬化状態のフィルム状接着剤１０の切削性が改善し、ダイシングの品質がより良好になる場合がある。
【００４１】
重量平均分子量は、ゲルパーミエーションクロマトグラフィー法（ＧＰＣ）により、標準ポリスチレンによる検量線を用いて得られるポリスチレン換算値である。
【００４２】
（ｂ）成分全体のガラス転移温度Ｔｇは−２０℃〜４０℃であることが好ましく、−１０℃〜３０℃であることが好ましい。これにより、ダイシング時にフィルム状接着剤１０が切断し易くなるため樹脂くずが発生し難く、フィルム状接着剤１０の接着力と耐熱性とを高くし易く、また未硬化状態のフィルム状接着剤１０の高い流動性を発現し易くなる。
【００４３】
ガラス転移温度Ｔｇは、熱示差走査熱量計（例えば、株式会社リガク製「Ｔｈｅｒｍｏ  Ｐｌｕｓ  ２」）を用いて測定することができる。
【００４４】
（ｂ）成分の含有量は、（ａ）成分を１００質量部としたとき、２０〜１６０質量部であることが好ましく、５０〜１２０質量部であることがより好ましい。（ｂ）成分の含有量が上記下限値以上であることにより、フィルム状接着剤１０の可とう性の低下を抑制し易くなるとともに、硬化後には低弾性化して半導体装置（パッケージ）の反りを抑制し易くなる。一方、（ｂ）成分の含有量が上記上限値以下であることにより、未硬化状態のフィルム状接着剤１０の流動性が上昇し、埋込性をより良好にすることができる。なお、（ｂ）成分の含有量が上記範囲内であることで、ずり応力緩和率を所望の範囲に調整し易くなる。
【００４５】
（ｃ）無機フィラー
（ｃ）成分としては、Ｂステージ状態におけるフィルム状接着剤１０のダイシング性の向上、フィルム状接着剤１０の取扱い性の向上、熱伝導性の向上、ずり粘度（溶融粘度）の調整、チクソトロピック性の付与、接着力の向上等の観点から、シリカフィラー等が好ましい。
【００４６】
（ｃ）成分は、未硬化状態のフィルム状接着剤１０のダイシング性を向上し、硬化後の接着力を十分に発現させる目的で、平均粒径の異なる２種類以上のフィラーを含むことが好ましい。（ｃ）成分は、例えば未硬化状態のフィルム状接着剤１０のダイシング性向上を目的とした（ｃ１）平均粒径が０．２μｍ以上の第１のフィラーと、硬化後の接着力を十分に発現させることを目的とした（ｃ２）平均粒径が０．２μｍ未満の第２のフィラーを含むことが好ましい。
【００４７】
平均粒径は、レーザー回折式粒度分布測定装置を用いて、アセトンを溶媒として分析した場合に得られる値とする。第１及び第２のフィラーの平均粒径は、粒度分布測定装置で分析した場合に、それぞれのフィラーが含まれていることが判別できる程度に、その差が大きいことがより好ましい。
【００４８】
（ｃ１）成分の含有量は、（ｃ）成分の全質量を基準として３０質量％以上であることが好ましい。（ｃ１）成分の含有量が３０質量％以上であることにより、フィルムの破断性の悪化、未硬化状態のフィルム状接着剤１０の流動性の悪化を抑制し易くなる。なお、（ｃ１）成分の含有量の上限は特に限定されないが、（ｃ）成分の全質量を基準として９５質量％とすることができる。
【００４９】
（ｃ２）成分の含有量は、（ｃ）成分の全質量を基準として５質量％以上であることが好ましい。（ｃ２）成分の含有量が５質量％以上であることにより、硬化後の接着力を向上させ易い。なお、（ｃ２）成分の含有量の上限は、適度な流動性を確保する観点から、（ｃ）成分の全質量を基準として３０質量％とすることができる。
【００５０】
（ｃ）成分の含有量は、（ａ）成分を１００質量部としたとき、１０〜９０質量部であることが好ましく、４０〜７０質量部であることがより好ましい。（ｃ）成分の含有量が上記下限値以上であることにより、未硬化状態のフィルム状接着剤１０のダイシング性の悪化、硬化後の接着力の低下を抑制し易いという傾向がある。一方、（ｃ）成分の含有量が上記上限値以下であることにより、未硬化状態のフィルム状接着剤１０の流動性の低下、硬化後の弾性率の上昇を抑制し易いという傾向がある。なお、（ｃ）成分の含有量が上記範囲内であることで、ずり応力緩和率を所望の範囲に調整し易くなる。
【００５１】
（ｄ）有機フィラー
（ｄ）成分としては、フィルム状接着剤１０のダイシング性の向上、フィルム状接着剤１０の取扱い性の向上、ずり粘度（溶融粘度）の調整、接着力の向上、硬化後の応力緩和性等の観点から、スチレン−ＰＭＭＡ変性ゴムフィラー、シリコーン変性ゴムフィラー等が好ましい。（ｄ）成分の平均粒径は、硬化後の接着力を十分に発現し易くする観点から０．２μｍ以下であることが好ましい。
【００５２】
（ｄ）成分の含有量は、（ｃ）成分を１００質量部としたとき、０〜５０質量部であることが好ましく、０〜３０質量部であることがより好ましい。必要に応じ（ｄ）成分を所定量含有させることにより、埋め込み性を向上しつつ応力緩和率を抑え易いという傾向がある。
【００５３】
（ｅ）硬化促進剤
良好な硬化性を得る目的で、（ｅ）硬化促進剤を用いることが好ましい。（ｅ）成分としては、反応性の観点からイミダゾール系の化合物が好ましい。なお、（ｅ）成分の反応性が高すぎると、フィルム状接着剤１０の製造工程中の加熱によりずり粘度が上昇し易くなるだけではなく、経時による劣化を引き起こし易い傾向がある。一方、（ｅ）成分の反応性が低すぎると、フィルム状接着剤１０の硬化性が低下し易い傾向がある。フィルム状接着剤１０が十分硬化されないまま製品内に搭載されると、十分な接着性が得られず、半導体装置の接続信頼性を悪化させる可能性がある。
【００５４】
（ｅ）成分を含有させることで、フィルム状接着剤１０の硬化性がより向上する。一方、（ｅ）成分の含有量が多すぎる場合には、フィルム状接着剤１０の製造工程中の加熱によりずり粘度が上昇し易くなるだけではなく、経時による劣化を引き起こし易い傾向がある。このような観点から、（ｅ）成分の含有量は、（ａ）成分を１００質量部としたとき、０〜０．２０質量部であることが好ましい。
【００５５】
（ｆ）その他の成分
上記成分以外に、接着性向上の観点から、本技術分野において使用され得るその他の成分をさらに適量用いてもよい。そのような成分としては、例えばカップリング剤が挙げられる。カップリング剤としては、γ−ウレイドプロピルトリエトキシシラン、γ−メルカプトプロピルトリメトキシシラン、３−フェニルアミノプロピルトリメトキシシラン、３−（２−アミノエチル）アミノプロピルトリメトキシシラン等が挙げられる。
【００５６】
（フィルム状接着剤）
フィルム状接着剤１０は、例えば上記成分を含む接着剤組成物のワニスを基材フィルム上に塗布することによりワニスの層を形成する工程、加熱乾燥によりワニスの層から溶媒を除去する工程、基材フィルムを除去する工程、により得ることができる。
【００５７】
ワニスは、上記成分を含む接着剤組成物を有機溶媒中で混合、混練等して調製することができる。混合及び混練は、通常の攪拌機、らいかい機、三本ロール、ボールミル等の分散機を用いることができる。これらの機器は適宜組み合わせて用いることができる。ワニスの塗布は、例えばコンマコーター、ダイコータ―等により行うことができる。ワニスの加熱乾燥条件は、使用した有機溶媒が充分に揮散する条件であれば特に制限はなく、例えば６０〜２００℃で０．１〜９０分間とすることができる。
【００５８】
有機溶媒としては、上記成分を均一に溶解、混練又は分散できるものであれば制限はなく、従来公知のものを使用することができる。このような溶媒としては、例えば、アセトン、メチルエチルケトン、メチルイソブチルケトン、シクロヘキサノン等のケトン系溶媒、ジメチルホルムアミド、ジメチルアセトアミド、Ｎメチルピロリドン、トルエン、キシレン等が挙げられる。乾燥速度が速く、価格が安い点でメチルエチルケトン、シクロヘキサノン等を使用することが好ましい。
【００５９】
上記基材フィルムとしては、特に制限はなく、例えば、ポリエステルフィルム（ポリエチレンテレフタレートフィルム等）、ポリプロピレンフィルム（ＯＰＰ（Ｏｒｉｅｎｔｅｄ  ＰｏｌｙＰｒｏｐｙｌｅｎｅ）フィルム等）、ポリイミドフィルム、ポリエーテルイミドフィルム、ポリエーテルナフタレートフィルム、メチルペンテンフィルム等が挙げられる。
【００６０】
フィルム状接着剤１０の厚さは、第１のワイヤ及び第１の半導体素子、並びに基板の配線回路等の凹凸を十分に埋め込めるよう、２０〜２００μｍであることが好ましい。また、厚さが２０μｍ以上であることで十分な接着力を得易くなり、２００μｍ以下であることで半導体装置の小型化の要求に応え易くなる。このような観点から、フィルム状接着剤１０の厚さは３０〜２００μｍであることがより好ましく、４０〜１５０μｍであることがさらに好ましい。
【００６１】
厚いフィルム状接着剤１０を得る方法としては、フィルム状接着剤１０同士を貼り合わせる方法が挙げられる。
【００６２】
（接着シート）
接着シート１００は、図２に示すように、基材フィルム２０上にフィルム状接着剤１０を備えるものである。接着シート１００は、フィルム状接着剤１０を得る工程において、基材フィルム２０を除去しないことで得ることができる。
【００６３】
接着シート１１０は、図３に示すように、接着シート１００の基材フィルム２０とは反対側の面にさらにカバーフィルム３０を備えるものである。カバーフィルム３０としては、例えば、ＰＥＴフィルム、ＰＥフィルム、ＯＰＰフィルム等が挙げられる。
【００６４】
フィルム状接着剤１０は、ダイシングテープ上に積層されてもよい。これにより得られるダイシング・ダイボンディング一体型接着シートを用いることで、半導体ウェハへのラミネート工程を一度に行うことができ、作業の効率化が可能である。
【００６５】
ダイシングテープとしては、例えば、ポリテトラフルオロエチレンフィルム、ポリエチレンテレフタレートフィルム、ポリエチレンフィルム、ポリプロピレンフィルム、ポリメチルペンテンフィルム、ポリイミドフィルム等のプラスチックフィルムなどが挙げられる。ダイシングテープには、必要に応じて、プライマー処理、ＵＶ処理、コロナ放電処理、研磨処理、エッチング処理等の表面処理が行われていてもよい。
【００６６】
ダイシングテープは粘着性を有するものが好ましい。このようなダイシングテープとしては、上記プラスチックフィルムに粘着性を付与したもの、上記プラスチックフィルムの片面に粘着剤層を設けたものが挙げられる。
【００６７】
このようなダイシング・ダイボンディング一体型接着シートとしては、図４に示す接着シート１２０及び図５に示す接着シート１３０が挙げられる。接着シート１２０は、図４に示すように、引張テンションを加えたときの伸びを確保できる基材フィルム４０上に粘着剤層５０が設けられたダイシングテープ６０を支持基材とし、ダイシングテープ６０の粘着剤層５０上に、フィルム状接着剤１０が設けられた構造を有している。接着シート１３０は、図５に示すように、接着シート１２０においてフィルム状接着剤１０の表面にさらに基材フィルム２０が設けられた構造を有している。
【００６８】
基材フィルム４０としては、ダイシングテープについて記載した上記プラスチックフィルムが挙げられる。また、粘着剤層５０は、例えば、液状成分及び熱可塑性成分を含み適度なタック強度を有する樹脂組成物を用いて形成することができる。ダイシングテープ６０を得るには、当該樹脂組成物を基材フィルム４０上に塗布し乾燥して粘着剤層５０を形成する方法、ＰＥＴフィルム等の他のフィルム上に一旦形成した粘着剤層５０を基材フィルム４０と貼り合せる方法等が挙げられる。
【００６９】
ダイシングテープ６０上にフィルム状接着剤１０を積層する方法としては、上記の接着剤組成物のワニスをダイシングテープ６０上に直接塗布し乾燥する方法、ワニスをダイシングテープ６０上にスクリーン印刷する方法、予めフィルム状接着剤１０を作製し、これをダイシングテープ６０上に、プレス、ホットロールラミネートにより積層する方法等が挙げられる。連続的に製造でき、効率がよい点で、ホットロールラミネートによる積層が好ましい。
【００７０】
ダイシングテープ６０の厚さは、特に制限はなく、フィルム状接着剤１０の厚さ、ダイシング・ダイボンディング一体型接着シートの用途等によって適宜、当業者の知識に基づいて定めることができる。なお、ダイシングテープ６０の厚さが６０μｍ以上であることで、取扱い性の低下、エキスパンドによる破れ等を抑制し易いる傾向がある。一方、ダイシングテープの厚さが１８０μｍ以下であることで、経済性と取扱い性の良さを両立し易い。
【００７１】
（半導体装置）
図６は、半導体装置を示す断面図である。図６に示すように、半導体装置２００は、第１の半導体素子Ｗａ上に、第２の半導体素子Ｗａａが積み重ねられた半導体装置である。詳細には、基板１４に、第１のワイヤ８８を介して１段目の第１の半導体素子Ｗａが電気的に接続されると共に、第１の半導体素子Ｗａ上に、第１の半導体素子Ｗａの面積よりも大きい２段目の第２の半導体素子Ｗａａがフィルム状接着剤１０を介して圧着されることで、第１のワイヤ８８及び第１の半導体素子Ｗａがフィルム状接着剤１０に埋め込まれてなるワイヤ埋込型の半導体装置である。また、半導体装置２００では、基板１４と第２の半導体素子Ｗａａとがさらに第２のワイヤ９８を介して電気的に接続されると共に、第２の半導体素子Ｗａａが封止材４２により封止されている。
【００７２】
第１の半導体素子Ｗａの厚さは、１０〜１７０μｍであり、第２の半導体素子Ｗａａの厚さは２０〜４００μｍである。フィルム状接着剤１０内部に埋め込まれている第１の半導体素子Ｗａは、半導体装置２００を駆動するためのコントローラチップである。
【００７３】
基板１４は、表面に回路パターン８４，９４がそれぞれ二箇所ずつ形成された有機基板９０からなる。第１の半導体素子Ｗａは、回路パターン９４上に接着剤４１を介して圧着されており、第２の半導体素子Ｗａａは、第１の半導体素子Ｗａが圧着されていない回路パターン９４、第１の半導体素子Ｗａ、及び回路パターン８４の一部を覆うようにフィルム状接着剤１０を介して基板１４に圧着されている。基板１４上の回路パターン８４，９４に起因する凹凸は、フィルム状接着剤１０により埋め込まれている。そして、樹脂製の封止材４２により、第２の半導体素子Ｗａａ、回路パターン８４及び第２のワイヤ９８が封止されている。
【００７４】
（半導体装置の製造方法）
半導体装置は、基板上に第１のワイヤを介して第１の半導体素子を電気的に接続する第１のダイボンド工程と、第１の半導体素子の面積よりも大きい第２の半導体素子の片面に、１００℃における０．１秒後のずり応力緩和率が４０〜８５％であるフィルム状接着剤を貼付するラミネート工程と、フィルム状接着剤が貼付された第２の半導体素子を、フィルム状接着剤が第１の半導体素子を覆うように載置し、フィルム状接着剤を圧着することで、第１のワイヤ及び第１の半導体素子をフィルム状接着剤に埋め込む第２のダイボンド工程と、を備える、半導体装置の製造方法により製造される。以下、半導体装置２００の製造手順を例として、具体的に説明する。
【００７５】
まず、図７に示すように、基板１４上の回路パターン９４上に、接着剤４１付き第１の半導体素子Ｗａａを圧着し、第１のワイヤ８８を介して基板１４上の回路パターン８４と第１の半導体素子Ｗａとを電気的に接続する（第１のダイボンド工程）。
【００７６】
次に、半導体ウェハ（例えば８インチサイズ）の片面に、接着シート１００をラミネートし、基材フィルム２０を剥がすことで、半導体ウェハの片面にフィルム状接着剤１０を貼り付ける。そして、フィルム状接着剤１０にダイシングテープ６０を貼り合わせた後、所定サイズ（例えば７．５ｍｍ角）にダイシングし、ダイシングテープ６０を剥離することにより、図８に示すように、フィルム状接着剤１０が貼付した第２の半導体素子Ｗａａを得る（ラミネート工程）。
【００７７】
ラミネート工程は、５０〜１００℃で行うことが好ましく、６０〜８０℃で行うことがより好ましい。ラミネート工程の温度が５０℃以上であると、半導体ウェハと良好な密着性を得ることができる。ラミネート工程の温度が１００℃以下であると、ラミネート工程中にフィルム状接着剤１０が過度に流動することが抑えられるため、厚さの変化等を引き起こすことを防止できる。
【００７８】
ダイシング方法としては、回転刃を用いてブレードダイシングする方法、レーザーによりフィルム状接着剤１０又はウェハとフィルム状接着剤１０の両方を切断する方法、また常温又は冷却条件下での伸張など汎用の方法などが挙げられる。
【００７９】
そして、フィルム状接着剤１０が貼付した第２の半導体素子Ｗａａを、第１の半導体素子Ｗａがワイヤ８８を介して接続された基板１４に圧着する。具体的には、図９に示すように、フィルム状接着剤１０が貼付した第２の半導体素子Ｗａａを、フィルム状接着剤１０が第１の半導体素子Ｗａを覆うように載置し、次いで、図１０に示すように、第２の半導体素子Ｗａａを基板１４に圧着させることで基板１４に第２の半導体素子Ｗａａを固定する（第２のダイボンド工程）。第２のダイボンド工程は、フィルム状接着剤１０を８０〜１８０℃、０．０１〜０．５０ＭＰａの条件で０．５〜３．０秒間圧着することが好ましい。
【００８０】
第２のダイボンド工程において生じ得る空隙を除去することを目的として、第２のダイボンド工程後に、フィルム状接着剤１０を６０〜１７５℃、０．３〜０．７ＭＰａの条件で、５分間以上加圧及び加熱する工程を実施してもよい。これにより、歩留まりを安定させながら、より容易に半導体装置を製造することができる。
【００８１】
次いで、図１１に示すように、基板１４と第２の半導体素子Ｗａａとを第２のワイヤ９８を介して電気的に接続した後、回路パターン８４、第２のワイヤ９８及び第２の半導体素子Ｗａａ全体を、封止材４２で１７０〜１８０℃、５〜８ＭＰａの条件にて封止する（封止工程）。このような工程を経ることで半導体装置２００を製造することができる。
【００８２】
上記のとおり、半導体装置２００は、基板上に第１のワイヤを介して第１の半導体素子が電気的に接続されると共に、第１の半導体素子上に、第１の半導体素子の面積よりも大きい第２の半導体素子が圧着されてなる半導体装置において、第２の半導体素子を圧着すると共に、第１のワイヤ及び第１の半導体素子を埋め込むために用いられる、１００℃における０．１秒後のずり応力緩和率が４０〜８５％である、フィルム状接着剤を用いて製造される。１００℃における０．１秒後のずり応力緩和率が４０％以上であるフィルム状接着剤を用いることで、ワイヤ、半導体素子等の形状に追従することができ、埋込性を確保することが可能となる。また、ずり応力緩和率が８５％以下であるフィルム状接着剤を用いることで、圧着時にフィルム形状を留めておくことができ、ブリードを抑制することが可能となる。
【００８３】
以上、本発明の好適な実施形態について説明したが、本発明は必ずしも上述した実施形態に限定されるものではない。例えば、以下のようにその趣旨を逸脱しない範囲で適宜変更を行ってもよい。
【００８４】
半導体装置２００において、基板１４は、表面に回路パターン８４，９４がそれぞれ二箇所ずつ形成された有機基板９０であったが、基板１４としてはこれに限られず、リードフレームなどの金属基板を用いてもよい。
【００８５】
半導体装置２００は、第１の半導体素子Ｗａ上に第２の半導体素子Ｗａａが積層されており、二段に半導体素子が積層された構成を有していたが、半導体装置の構成はこれに限られない。第２の半導体素子Ｗａａの上に第３の半導体素子をさらに積層されていても構わないし、第２の半導体素子Ｗａａの上に複数の半導体素子がさらに積層されていても構わない。積層される半導体素子の数が増加するにつれて、得られる半導体装置の容量を増やすことができる。
【００８６】
本実施形態に係る半導体装置の製造方法では、ラミネート工程において、半導体ウェハの片面に、図２に示す接着シート１００をラミネートし、基材フィルム２０を剥がすことで、フィルム状接着剤１０を貼り付けていたが、ラミネート時に用いる接着シートはこれに限られない。接着シート１００の代わりに、図４及び５に示すダイシング・ダイボンディング一体型接着シート１２０，１３０を用いることができる。この場合、半導体ウェハをダイシングする際にダイシングテープ６０を別途貼り付ける必要がない。
【００８７】
ラミネート工程において、半導体ウェハではなく、半導体ウェハを個片化して得られた半導体素子を、接着シート１００にラミネートしても構わない。この場合、ダイシング工程を省略することができる。
【実施例】
【００８８】
以下、実施例を挙げて本発明についてより具体的に説明する。ただし、本発明は以下の実施例に限定されるものではない。【００８９】
（実施例及び比較例）
表１及び表２（単位：質量部）に従い、熱硬化性樹脂であるエポキシ樹脂及びフェノール樹脂、並びに無機フィラーをそれぞれ秤量して組成物を得て、さらにシクロヘキサノンを加えて撹拌混合した。これに、熱可塑性樹脂であるアクリルゴムを加えて撹拌した後、さらにカップリング剤及び硬化促進剤を加えて各成分が均一になるまで撹拌し、ワニスを得た。なお、表中の各成分の品名は下記のものを意味する。【００９０】
（エポキシ樹脂）
Ｃｅｌｌｏｘｉｄｅ  ２０２１Ｐ：（商品名、ダイセル株式会社製、３’，４’−エポキシシクロヘキシルメチル  ３，４−エポキシシクロヘキサンカルボキシレート：エポキシ当量１２６、常温で液体、分子量２３６）
ＹＤＦ−８１７０Ｃ：（商品名、新日化エポキシ製造株式会社製、ビスフェノールＦ型エポキシ樹脂：エポキシ当量１５９、常温で液体、重量平均分子量約３１０）
ＹＤＣＮ−７００−１０：（商品名、新日化エポキシ製造株式会社製、クレゾールノボラック型エポキシ樹脂：エポキシ当量２１０、軟化点７５〜８５℃）
ＨＰ−７０００Ｌ：（商品名、ＤＩＣ株式会社製、ジシクロペンタジエン変性エポキシ樹脂：エポキシ当量２４２〜２５２、軟化点：５０〜６０℃）
ＶＧ−３１０１Ｌ：（商品名、株式会社プリンテック製、多官能エポキシ樹脂：エポキシ当量２１０、軟化点３９〜４６℃）【００９１】
（フェノール樹脂）
ＨＥ−１００Ｃ−３０：（商品名、エア・ウォーター株式会社製、フェノール樹脂：水酸基当量１７５、軟化点７９℃、吸水率１質量％、加熱質量減少率４質量％）
レヂトップＰＳＭ−４３２６：（商品名、群栄化学工業株式会社製、フェノール樹脂：水酸基当量１０５、軟化点１１８〜１２２℃、吸水率１質量％）【００９２】
（無機フィラー）
ＳＣ２０５０−ＨＬＧ：（商品名、アドマテックス株式会社製、シリカフィラー分散液：平均粒径０．５０μｍ）
アエロジルＲ９７２：（商品名、日本アエロジル株式会社製、シリカ：平均粒径０．０１６μｍ）。【００９３】
（アクリルゴム）
ＨＴＲ−８６０Ｐ−３ＣＳＰ：（サンプル名：ナガセケムテックス株式会社製、アクリルゴム：重量平均分子量８０万、グリシジル官能基モノマー比率３モル％、Ｔｇ１２℃）
ＨＴＲ−８６０Ｐ−３ＣＳＰ  Ｍｗ：５０：（サンプル名：ナガセケムテックス株式会社製、アクリルゴム：重量平均分子量５０万、グリシジル官能基モノマー比率３モル％、Ｔｇ１２℃）
ＨＴＲ−８６０Ｐ−３０Ｂ−ＣＨＮ：（サンプル名、ナガセケムテックス株式会社製、アクリルゴム：重量平均分子量２３万、グリシジル官能基モノマー比率８質量％、Ｔｇ−７℃）【００９４】
（カップリング剤）
Ａ−１８９：（商品名、モメンティブ・パフォーマンス・マテリアルズ・ジャパン合同会社製、γ−メルカプトプロピルトリメトキシシラン）
Ａ−１１６０：（商品名、モメンティブ・パフォーマンス・マテリアルズ・ジャパン合同会社製、γ−ウレイドプロピルトリエトキシシラン）【００９５】
（硬化促進剤）
キュアゾール２ＰＺ−ＣＮ：（商品名、四国化成工業株式会社製、１−シアノエチル−２−フェニルイミダゾール）【００９６】
【表１】
0006988923.tif 000002
【００９７】
【表２】
0006988923.tif 000003
【００９８】
次に、得られたワニスを１００メッシュのフィルターでろ過し、真空脱泡した。真空脱泡後のワニスを、基材フィルムである、離型処理を施したポリエチレンテレフタレート（ＰＥＴ）フィルム（厚さ３８μｍ）上に塗布した。塗布したワニスを、９０℃で５分間、続いて１４０℃で５分間の２段階で加熱乾燥した。こうして、ＰＥＴフィルム上に、Ｂステージ状態にある厚さ６０μｍのフィルム状接着剤を備えた接着シートを得た。【００９９】
＜各種物性の評価＞
得られたフィルム状接着剤について下記のとおり評価をした。評価結果を表３及び表４に示す。【０１００】
［ずり応力緩和率測定］
基材フィルムを剥離除去したフィルム状接着剤を複数枚貼り合わせ、厚さ方向に１０ｍｍ角に打ち抜いた。これにより１０ｍｍ角、厚さ３６０μｍの、フィルム状接着剤の評価用サンプルを得た。動的粘弾性装置ＡＲＥＳ（ＴＡ社製）に直径８ｍｍの円形アルミプレート治具をセットし、この治具で上記評価用サンプルを挟み込んだ。その後、評価用サンプルを室温（３０℃）から最大で６０℃／分の昇温速度で１００℃まで昇温した後、１０％の歪を与えて０．１秒経過後のずり応力を記録した。この応力を初期応力で規格化し、応力緩和率を算出した。【０１０１】
［ずり粘度測定］
ずり応力緩和率測定と同様にして、評価用サンプルに対し５％の歪みを周波数１Ｈｚで与えながら、５℃／分の昇温速度で室温（３０℃）から１４０℃まで昇温させながらずり粘度を測定した。そして、１２０℃での測定値を記録した。【０１０２】
［圧着後埋込性評価］
接着シートのフィルム状接着剤を２枚貼り合わせて厚さ１２０μｍとし、これを厚さ１００μｍの半導体ウェハ（８インチ）に７０℃で貼り付けた。次に、それらを７．５ｍｍ角にダイシングして、接着シート付き半導体素子を得た。
一方、ダイシング・ダイボンディング一体型フィルム（日立化成株式会社製、ＨＲ−９００４−１０（厚さ１０μｍ））を、厚さ５０μｍの半導体ウェハ（８インチ）に７０℃で貼り付けた。次に、それらを３．０ｍｍ角にダイシングして、上記の一体型フィルム付きチップを得た。一体型フィルム付きチップを、表面凹凸が最大６μｍである評価用基板に、１２０℃、０．２０ＭＰａ、２秒間の条件で圧着した後、１２０℃で２時間加熱して一体型フィルムを半硬化させた。これによりチップ付き基板を得た。
得られたチップ付き基板に、接着シート付き半導体素子を、１２０℃、０．２０ＭＰａ、１．５秒間の条件で圧着した。この際、先に圧着しているチップが、接着シート付き半導体素子の真ん中にくるように位置合わせをした。
加熱後室温まで自然放冷した構造体を、超音波Ｃ−ＳＣＡＮ画像診断装置（インサイト株式会社製、品番ＩＳ３５０、プローブ：７５ＭＨｚ）にて分析し、圧着後埋込性を確認した。圧着後埋込性は以下の基準により評価した。
◎：圧着フィルム面積に対する空隙面積の割合が３％未満。
○：圧着フィルム面積に対する空隙面積の割合が３％以上５％未満。
△：圧着フィルム面積に対する空隙面積の割合が５％以上８％未満。
×：圧着フィルム面積に対する空隙面積の割合が８％以上。【０１０３】
［ブリード量評価］
圧着後埋込性評価にて得られた構造体を、光学顕微鏡を用いて真上から観察した。そして、半導体素子の縁を始点として、圧着により半導体素子の縁から押し出されたフィルム状接着剤の縁までの距離を測長した。測長は顕微鏡付属の画像解析ソフトを用いて行い、測長された距離の最大値をブリード量とした。なお、圧着後埋込性が×及び△の例については評価を行わなかった。【０１０４】
【表３】
0006988923.tif 000004
【０１０５】
【表４】
0006988923.tif 000005
【符号の説明】
【０１０６】
１０…フィルム状接着剤、１４…基板、４２…樹脂（封止材）、８８…第１のワイヤ、９８…第２のワイヤ、２００…半導体装置、Ｗａ…第１の半導体素子、Ｗａａ…第２の半導体素子。
【図１】
0006988923.tif 000006
【図２】
0006988923.tif 000007
【図３】
0006988923.tif 000008
【図４】
0006988923.tif 000009
【図５】
0006988923.tif 000010
【図６】
0006988923.tif 000011
【図７】
0006988923.tif 000012
【図８】
0006988923.tif 000013
【図９】
0006988923.tif 000014
【図１０】
0006988923.tif 000015
【図１１】
0006988923.tif 000016